(57)【要約】【課題】  嵌合回転してボルト・ナットなどの締めつけ、あるいは緩めをおこなうナットランナ装置の嵌合部ソケットにおいて、  磨耗しにくく、その寿命を著しく延長することができる、ナットランナ装置の嵌合部ソケットを提供する。【解決手段】  ナットランナ装置１１に装着された嵌合部ソケット１５の、  材質をクロムモリブデン鋼とし、  熱処理の工程を、浸炭後、浸炭窒化焼入れ、窒化焼戻し（高温戻し）とする。【選択図】  図３
2006218612.tif 000002
【特許請求の範囲】
【請求項１】
嵌合回転してボルト・ナットなどの締めつけ、あるいは緩めをおこなうナットランナ装置の嵌合部ソケットにおいて、
材質をクロムモリブデン鋼とし、
熱処理の工程を、浸炭後、浸炭窒化焼き入れ、窒化焼戻し（高温戻し）とすることを特徴とするナットランナ装置。
【請求項２】
請求項１に記載のナットランナ装置の嵌合部ソケットについて、
浸炭深さは、０．２〜１．５ｍｍとすることを特徴とするナットランナ装置。
【請求項３】
請求項１、あるいは請求項２に記載のナットランナ装置の嵌合部ソケットについて、
熱処理後の硬度は、表面からの深さ０．１０〜０．２５ｍｍにおいてビッカース硬さＨＶ４５０〜５５０、表面からの深さ０．２５〜０．４０ｍｍにおいてビッカース硬さＨＶ４１０〜４５０とすることを特徴とするナットランナ装置。
【発明の詳細な説明】
【技術分野】
【０００１】  本発明は、嵌合回転してボルト・ナット等の締め付け、あるいは緩めをおこなうナットランナ装置の嵌合部ソケットに関する。
【背景技術】
【０００２】  産業界では、嵌合回転してボルト・ナット等の締め付け、あるいは緩めをおこなうナットランナ装置の嵌合部ソケットにおいて、
磨耗しにくく、その寿命を著しく延長することができるナットランナ装置の嵌合部ソケットが要望されている。【０００３】  図１に、電動式のナットランナ装置の１例を示す。【０００４】  電動式のナットランナ装置１１は、およそ、保持部１２、電動機部１３、スピンドル部１４、スピンドル部１４に装着された嵌合部ソケット１５などにより構成されている。【０００５】  嵌合部ソケット１５は、ボルト・ナット等との嵌合回転が繰り返されることにより、磨耗を避けることができないため、材質の選択、その熱処理等にさまざまな検討がなされているが、自動車、機械等の組み立てラインに設置されたナットランナ装置１１を１日２交代（１６時間）稼働で使用した場合の嵌合部ソケット１５の交換周期は、従来、約１か月と非常に短いものであった。【０００６】  そこで嵌合部ソケット１５の仕様を調査したところ、材質はクロムモリブデン鋼（ＳＣＭ４３５）、熱処理は焼入れ焼戻し、嵌合部ソケット１５の表面硬度は、ビッカース硬さＨＶ約４５０であった。
【発明の開示】
【発明が解決しようとする課題】
【０００７】  本発明に係る請求項１は、
嵌合部ソケットの表面硬度を高くし、内部靱性を維持することにより、磨耗しにくく、その寿命を著しく延長することができる嵌合部ソケットを具備したナットランナ装置を提供することを課題とする。【０００８】  本発明に係る請求項２は、
特に、嵌合部ソケットの表面硬度を高くすることにより、磨耗しにくい嵌合部ソケットを具備したナットランナ装置を提供することを課題とする。【０００９】  本発明に係る請求項３は、
特に、嵌合部ソケットの内部靱性を維持することにより、初期破損を防止できる嵌合部ソケットを具備したナットランナ装置を提供することを課題とする。
【課題を解決するための手段】
【００１０】  上記目的を達成するために、本発明の請求項１に記載の発明は、
嵌合回転してボルト・ナットなどの締めつけ、あるいは緩めをおこなうナットランナ装置の嵌合部ソケットにおいて、
材質をクロムモリブデン鋼とし、
熱処理の工程を、浸炭後、浸炭窒化焼入れ、窒化焼戻し（高温戻し）とすることを特徴とするものである。【００１１】  上記目的を達成するために、本発明の請求項２に記載の発明は、
請求項１に記載のナットランナ装置の嵌合部ソケットについて、
浸炭深さは、０．２〜１．５ｍｍとすることを特徴とするものである。【００１２】  上記目的を達成するために、本発明の請求項３に記載の発明は、
請求項１、あるいは請求項２に記載のナットランナ装置の嵌合部ソケットについて、
熱処理後の硬度は、表面からの深さ０．１０〜０．２５ｍｍおいてビッカース硬さＨＶ４５０〜５５０、表面からの深さ０．２５〜０．４０ｍｍにおいてビッカース硬さＨＶ４１０〜４５０とすることを特徴とするものである。
【発明の効果】
【００１３】  請求項１に係る、嵌合回転してボルト・ナットなどの締めつけ、あるいは緩めをおこなうナットランナ装置の嵌合部ソケットにおいて、
嵌合部ソケットの表面硬さを高くし、内部靱性を維持することにより、磨耗しにくく、その寿命を１日２交代（１６時間）稼働で使用した場合においても、６か月以上とすることができる新規な嵌合部ソケットを装着したナットランナ装置を提供することができる。【００１４】  請求項２に係る、ナットランナ装置の嵌合部ソケットにおいて、
特に、嵌合部ソケットの表面硬度を高くすることにより、磨耗しにくい嵌合部ソケットを具備したナットランナ装置を提供することができる。【００１５】  請求項３に係る、ナットランナ装置の嵌合部ソケットにおいて、
特に、嵌合部ソケットの内部靱性を維持することにより、初期破損を防止できる嵌合部ソケットを具備したナットランナ装置を提供することができる。
【発明を実施するための最良の状態】
【００１６】  本実施形態に係るナットランナ装置の嵌合部ソケットは、嵌合回転してボルト・ナット等の締め付け、あるいは緩めをおこなうナットランナ装置の嵌合部ソケットである。
【００１７】  なお、本実施形態に係るナットランナ装置の嵌合部ソケットは、磨耗しにくく、その寿命を著しく延長することが要望されている。
【００１８】  以下、本発明の代表的な実施形態を図面を参照して説明する。
ただし、この実施例に記載されている構成部品の寸法、形状、材質、その相対位置などは、特に特定的な記載がないかぎりはこの発明の範囲をそれらのみに限定する趣旨のものではなく、単なる説明例にすぎない。
【００１９】  本実施形態に係るナットランナ装置１１は、図１、図２及び図３に基ずいて説明する。
【００２０】  本実施形態に係る電動式のナットランナ装置１１は、
およそ、保持部１２、電動機部１３、スピンドル部１４、スピンドル部１４に装着された嵌合部ソケット１５などにより構成されている。
【００２１】  保持部１２を手で保持し、締めつけをおこなうボルト・ナットなどを、ナットランナ装置１１のスピンドル部１２の先端に装着された嵌合部ソケット１５内に挿着し、電源を入れることにより、電動機部１３が起動し、スピンドル部１４が回転すると同時にスピンドル部１４の先端に装着された嵌合部ソケット１５は、ボルト・ナット等との嵌合回転がおこなわれる。
【００２２】  ボルト・ナットなどの締めつけトルクなどは、あらかじめナットランナ装置１１内で設定され、設定トルクに達するとラチェット機構などによりボルト・ナットなどの締めつけが完了する。
【００２３】  嵌合部ソケット１５は、ボルト・ナット等との嵌合回転が繰り返されることにより、磨耗を避けることができないため、材質の選択、その熱処理等にさまざまな検討がなされているが、前述したように、自動車、機械等の組み立てラインに設置されたナットランナ装置１１を１日２交代（１６時間）稼働で使用した場合の嵌合部ソケット１５の交換周期は、約１か月と非常に短いものであった。
【００２４】  本発明者は、ボルト・ナット等との嵌合回転が繰り返されることによる、嵌合部ソケット１５の磨耗を避けるための、材質の選択、その熱処理等にさまざまな実験、検討を重ねた結果、
材質をクロムモリブデン鋼とし、
熱処理の工程を、浸炭後、浸炭窒化焼入れ、窒化焼戻し（高温戻し）とすることとした。
【００２５】  材質は、ＳＣＭ４３５とし、
浸炭は、液体浸炭、ガス浸炭、真空浸炭その他の方法があるが、ここではガス浸炭とし、浸炭温度９００〜９５０℃で数時間浸炭させる。
【００２６】  浸炭窒化焼入れは、浸炭処理の際、浸炭雰囲気にアンモニアを１〜３％前後加えて炭素と窒素を同時に侵入させ、その後焼入れする。
浸炭窒化温度は、通常の浸炭温度より低い８００〜８７０℃くらいでおこなう。
浸炭窒化焼入れ後、約６００℃くらいで窒化焼戻し（高温戻し）をおこなう。
【００２７】  以上の材質、その熱処理工程による嵌合部ソケット１５の硬度分布を図３に示す。
【００２８】  嵌合部ソケット１５を磨耗しにくくするため嵌合部ソケット１５の表面硬度を高くする、については、窒化による表面硬度を、窒化層３〜５μにおいてビッカース硬さＨＶ８５０〜１０００（図示なし）とした。
【００２９】  嵌合部ソケット１５の内部靱性を維持することにより初期破損を防止する、については、熱処理後の硬度を、表面からの深さ０．１０〜０．２５ｍｍにおいてビッカース硬さＨＶ４５０〜５５０、表面からの深さ０．２５〜０．４０ｍｍにおいてビッカース硬さＨＶ４１０〜４５０とした。
【００３０】  以上により、
前述したように、自動車、機械等の組み立てラインに設置されたナットランナ装置１１を、１日２交代（１６時間）稼働で使用した場合の嵌合部ソケット１５の交換周期を、従来の１か月から、６か月以上とすることができ、その寿命を著しく延長することができた。
【００３１】  その他本発明装置は、前にも述べたように、上記し、かつ図面に示した実施例に限定されるものではなく、要旨を逸脱しない範囲内で適宜変更しうるものである。
【図面の簡単な説明】
【００３２】
【図１】一般的なナットランナ装置の説明図。
【図２】一般的なナットランナ装置に装着される嵌合部ソケットの説明図。
【図３】本発明の嵌合部ソケットの硬度分布図。
【符号の説明】
【００３３】１１・・・ナットランナ装置            １２・・・保持部
１３・・・電動機部                    １４・・・スピンドル部
１５・・・嵌合部ソケット
【図１】
2006218612.tif 000003
【図２】
2006218612.tif 000004
【図３】
2006218612.tif 000005